(57)【要約】  本発明は、一態様において、巻芯３と、巻芯３に巻回されたラップフィルム２と、巻芯３及びラップフィルム２が収容された箱体４と、を備え、箱体４の体積が３００ｃｍ３以下であり、ラップフィルム２の巻回方向Ｘの長さが３０ｍ以下である、ラップフィルム収容体１である。
2018229904.tif 000002
【特許請求の範囲】
【請求項１】
巻芯と、前記巻芯に巻回されたラップフィルムと、前記巻芯及び前記ラップフィルムが収容された箱体と、を備え、
前記箱体の体積が３００ｃｍ３以下であり、前記ラップフィルムの巻回方向の長さが３０ｍ以下である、ラップフィルム収容体。
【請求項２】
巻芯と、前記巻芯に巻回されたラップフィルムと、前記巻芯及び前記ラップフィルムが収容された箱体と、を備え、
前記箱体は、３０ｍｍ×３０ｍｍ×３３０ｍｍ以下の大きさを有する略直方体状である、ラップフィルム収容体。
【請求項３】
前記ラップフィルムが樹脂フィルムである、請求項１又は２に記載のラップフィルム収容体。
【請求項４】
前記樹脂フィルムが、ポリ塩化ビニリデン系樹脂、ポリ塩化ビニル系樹脂及びポリオレフィン系樹脂からなる群より選ばれる少なくとも一種の樹脂を含む、請求項３に記載のラップフィルム収容体。
【請求項５】
前記ラップフィルムが、食品包装用、医薬包装用、臭気遮断用及び湿気遮断用からなる群より選ばれる少なくとも一種の用途で用いられる、請求項１〜４のいずれか一項に記載のラップフィルム収容体。
【請求項６】
巻回方向の長さが３０ｍ以下のラップフィルムを巻芯に巻回する工程と、
体積が３００ｃｍ３以下である箱体に前記巻芯及び前記ラップフィルムを収容してラップフィルム収容体を得る工程と、
を備える、ラップフィルム収容体の製造方法。
【請求項７】
請求項１〜５のいずれか一項に記載のラップフィルム収容体に収容された前記ラップフィルムを用いて、屋外で被包装体を包装する、方法。
【発明の詳細な説明】
【技術分野】
【０００１】
本発明は、ラップフィルム収容体及びその製造方法に関する。
【背景技術】
【０００２】
従来、外出時に食品等を一時的に保存する場合、携帯用の包装袋が使用されることがある。携帯用の包装袋としては、例えば、特許文献１に開示されているようなチャック付き包装袋が使用される。
【先行技術文献】
【特許文献】
【０００３】
【特許文献１】特開２０１６−９８０３３号公報
【発明の概要】
【発明が解決しようとする課題】
【０００４】
しかし、上述のチャック付き包装袋の大きさは予め決まっているため、被包装体の大きさによっては、チャックを閉じても隙間が生じる場合がある。したがって、被包装体によらず確実に包装するためには、被包装体に応じた複数の包装袋を携帯する必要があり、実用性の点で問題がある。加えて、チャック付き包装袋は裸の状態でかばん等に入れられて携帯されるため、使用前に包装袋に傷がつき、被包装体が傷から漏れるおそれがある。【０００５】
そこで、本発明は、携帯用として適した包装体を提供することを目的とする。
【課題を解決するための手段】
【０００６】
本発明者らは、従来は専ら台所等で使用されていたラップフィルムを小型化し携帯可能とすることで、上記課題を解決できることを見出した。【０００７】
すなわち、本発明は、一態様において、巻芯と、巻芯に巻回されたラップフィルムと、巻芯及びラップフィルムが収容された箱体と、を備え、箱体の体積が３００ｃｍ３以下であり、ラップフィルムの巻回方向の長さが３０ｍ以下である、ラップフィルム収容体である。【０００８】
本発明は、他の一態様において、巻芯と、巻芯に巻回されたラップフィルムと、巻芯及びラップフィルムが収容された箱体と、を備え、箱体は、３０ｍｍ×３０ｍｍ×３３０ｍｍ以下の略直方体状である、ラップフィルム収容体である。【０００９】
以上のようなラップフィルム収容体は、従来のラップフィルムに比べて小型であるため、携帯するのに適している。また、このラップフィルム収容体では、巻回されているラップフィルムから、被包装体に応じて必要な大きさのラップフィルムを使用することができ、チャック付き包装袋で生じるような包装時の隙間が生じにくいため、一つのラップフィルム収容体を携帯していれば足りる。加えて、ラップフィルムが箱体に収容されているため、使用前にラップフィルムに傷がつくことを抑制できる。【００１０】
ラップフィルムは、樹脂フィルムであってよい。樹脂フィルムは、ポリ塩化ビニリデン系樹脂、ポリ塩化ビニル系樹脂及びポリオレフィン系樹脂からなる群より選ばれる少なくとも一種の樹脂を含んでいてよい。【００１１】
ラップフィルムは、食品包装用、医薬包装用、臭気遮断用及び湿気遮断用からなる群より選ばれる少なくとも一種の用途で用いられてよい。【００１２】
本発明は、他の一態様において、巻回方向の長さが３０ｍ以下のラップフィルムを巻芯に巻回する工程と、体積が３００ｃｍ３以下である箱体に巻芯及びラップフィルムを収容してラップフィルム収容体を得る工程と、を備える、ラップフィルム収容体の製造方法である。【００１３】
本発明は、他の一態様において、上記のラップフィルム収容体に収容されたラップフィルムを用いて、屋外で被包装体を包装する方法である。
【発明の効果】
【００１４】
本発明によれば、携帯用として適した包装体（ラップフィルム収容体）を提供することができる。
【図面の簡単な説明】
【００１５】
【図１】一実施形態に係るラップフィルム収容体の模式図である。
【図２】図１のラップフィルム収容体が備える箱体の模式図である。
【発明を実施するための形態】
【００１６】
以下、図面を適宜参照しながら、本発明の実施形態について詳細に説明する。
【００１７】
図１は、一実施形態に係るラップフィルム収容体の模式図である。図１に示すように、ラップフィルム収容体１は、ラップフィルム２と、略円筒状の巻芯３と、箱体４とを備えている。ラップフィルム２は、巻芯３に巻回されている。ラップフィルム２及び巻芯３は、箱体４に収容されている。
【００１８】
ラップフィルム２の巻回方向（図１に示したＸ方向、長手方向）の長さは、例えば３０ｍ以下であり、好ましくは２５ｍ以下、より好ましくは２０ｍ以下である。当該長さは、例えば５ｍ以上であってよい。当該長さがこの範囲にある場合、ラップフィルム収容体１を不必要に大きくせず、携帯に適した大きさに保つことが容易になると共に、巻芯３の小型化に伴う生産時の不良を低減することができる。
【００１９】
ラップフィルム２は、例えば、樹脂フィルム、木材パルプ、ラグパルプ、リンターパルプ等の繊維フィルム、アルミニウム箔等の金属フィルムなどであってよく、好ましくは樹脂フィルムである。樹脂フィルムは、例えば熱可塑性樹脂のフィルムであってよい。このようなラップフィルム２は、食品包装用、医薬包装用、臭気遮断用、湿気遮断用等として好適である。
【００２０】
熱可塑性樹脂は、ポリ塩化ビニル等のポリ塩化ビニル系樹脂；ポリ塩化ビニリデン等のポリ塩化ビニリデン系樹脂；ポリエチレン、ポリプロピレン、エチレン−酢酸ビニル共重合体ケン化物等のポリオレフィン系樹脂；ブタジエン−スチレン共重合体、アクリロニトリル−スチレン共重合体、ポリスチレン、スチレン−ブタジエン−スチレン共重合体、スチレン−イソプレン−スチレン共重合体、スチレン−アクリル酸共重合体等のポリスチレン系樹脂；ポリエチレンテレフタレート、ポリエチレンナフタレート、ポリブチレンテレフタレート等のポリエステル系樹脂；６−ナイロン、６，６−ナイロン、１２−ナイロン等のポリアミド系樹脂；などであってよい。
【００２１】
ラップフィルム収容体１を携帯用として用いる場合、ラップフィルム２には高度な臭気遮断特性が要求される。すなわち、ラップフィルム２が屋外で使用される場合、例えば台所で使用される場合に比べて臭気の拡散をより抑制する必要があること、被包装体を他の荷物と共に携帯するため、被包装体から他の荷物への臭い移り及び外部からの被包装体への臭い移りが生じやすいこと等から、ラップフィルム２の臭気遮断特性が重要となる。特に、携帯用のラップフィルム収容体１におけるラップフィルム２では、ラップフィルムを台所等で使用する場合には考慮する必要のなかった臭い、すなわち、被包装体と共に携帯されることが想定される、化粧品、ヘルスケア用品（例えばハンドクリーム）、たばこ、使用済みオムツ等の物品の臭いを遮断できることが望ましい。このような携帯用のラップフィルム収容体１におけるラップフィルム２に求められる特有の臭気遮断特性に優れる観点から、熱可塑性樹脂は、好ましくは、ポリ塩化ビニル系樹脂、ポリ塩化ビニリデン系樹脂又はポリオレフィン系樹脂であり、より好ましくはポリ塩化ビニル系樹脂又はポリ塩化ビニリデン系樹脂であり、更に好ましくはポリ塩化ビニリデン系樹脂である。
【００２２】
ポリ塩化ビニル系樹脂は、機械特性に優れる観点から、塩化ビニル単独重合体（ポリ塩化ビニル）であってよく、他の特性を付与する目的から、塩化ビニルとこれに共重合可能なその他のモノマーとの共重合体であってもよい。共重合体は、グラフト共重合体、ブロック共重合体又はランダム共重合体であってよい。その他のモノマーの例としては、エチレン、プロピレン、ポリブテン等のオレフィン；酢酸ビニル、ラウリン酸ビニル等の飽和酸のビニルエステル；アクリル酸メチルエステル、メタクリル酸メチルエステル等の不飽和酸のアルキルエステル；ラウリルビニルエーテル等のアルキルビニルエーテル；マレイン酸、アクリロニトリル、スチレン、メチルスチレン、フッ化ビニリデン；などが挙げられる。ポリ塩化ビニル系樹脂が共重合体である場合、共重合体における塩化ビニル単位の含有量は、モノマー単位全量基準で、１０質量％以上であってよく、機械特性に優れる観点から、好ましくは３０質量％以上、より好ましくは５０質量％以上である。共重合体における塩化ビニル単位の含有量の上限は、特に限定されず、例えば、モノマー単位全量基準で９９質量％以下であってよい。
【００２３】
ポリ塩化ビニル系樹脂としては、フィルムの成形性、耐熱性及び流動性に優れる観点から、平均重合度７００〜１３００のポリ塩化ビニル系樹脂が好ましい。本明細書における平均重合度は、ＪＩＳ  Ｋ６７２０−２に準じて測定された平均重合度を意味する。
【００２４】
ポリ塩化ビニリデン系樹脂は、塩化ビニリデン単独重合体（ポリ塩化ビニリデン）であってよく、例えば、塩化ビニリデンと、塩化ビニリデンと共重合可能なその他のモノマーとをモノマー単位として含む共重合体であってもよい。その他のモノマーは、塩化ビニル、アクリル酸と炭素数１〜８のアルコールとのアクリル酸エステル、メタクリル酸と炭素数１〜８のアルコールとのメタクリル酸エステル、脂肪族カルボン酸のビニルエステル、不飽和脂肪族カルボン酸、オレフィン、ビニルエーテル等であってよい。なお、塩化ビニリデンと塩化ビニルとの共重合体は、ポリ塩化ビニリデン系樹脂に属するものとする。
【００２５】
ポリ塩化ビニリデン系樹脂における塩化ビニリデン単位の含有量は、フィルムの成形性及び耐熱性の観点から、モノマー単位全量基準で、例えば、６０質量％以上、７０質量％以上、又は８０質量％以上であってよい。ポリ塩化ビニリデン系樹脂における塩化ビニリデン単位の含有量の上限は、特に限定されず、例えば、モノマー単位全量基準で９９質量％以下であってよい。塩化ビニリデン単位の含有量は、核磁気共鳴（ＮＭＲ）装置により測定することができる。
【００２６】
ポリ塩化ビニリデン系樹脂の重量平均分子量は、例えば、４００００〜１８００００、６００００〜１６００００、又は８００００〜１４００００であってよい。ポリ塩化ビニリデン系樹脂の重量平均分子量は、ＧＰＣ法により、分子量既知のポリスチレンを標準物質として測定することができる。
【００２７】
ポリ塩化ビニリデン系樹脂の重量平均分子量測定に用いるＧＰＣ法の条件は、以下のとおりである。測定装置としてウォーターズ社製ゲルクロマトグラフＡｌｌｉａｎｃｅ ＧＰＣ２０００型を使用する。ポリ塩化ビニリデン系樹脂を０．５質量％となるようにテトラヒドロフランに溶解させたものを、試料として用いる。
カラム：東ソー株式会社製ＴＳＫｇｅｌ  ＧＭＨＨＲ−Ｈ（Ｓ）ＨＴ  ３０ｃｍ×２、ＴＳＫｇｅｌ  ＧＭＨ６−ＨＴＬ  ３０ｃｍ×２
移動相：テトラヒドロフラン
検出器：示差屈折計
流速：１．０ｍＬ／分
カラム温度：２０℃
注入量：５００μＬ
【００２８】
ポリオレフィン系樹脂は、例えば、エチレン又はプロピレンをモノマー単位として含んでおり、エチレン又はプロピレンの単独重合体（ポリエチレン又はポリプロピレン）であってもよく、エチレン又はプロピレンとこれに共重合可能なその他のモノマーとの共重合体であってもよい。共重合体は、グラフト共重合体、ブロック共重合体又はランダム共重合体であってよい。
【００２９】
熱可塑性樹脂がポリオレフィン系樹脂である場合、例えば、ラップフィルム２は、中間層とその両側に設けられた表面層とからなる３層フィルムであってよい。この場合、中間層に含まれるポリオレフィン系樹脂は、例えばプロピレンをモノマー単位として含むポリプロピレン系樹脂であってよく、具体的には、例えば、プロピレン単独重合体（ポリプロピレン）、プロピレン−エチレンランダム共重合体、プロピレン−エチレン−α−オレフィンランダム共重合体、プロピレン−エチレン−ブテンランダム共重合体、プロピレンと非晶性ポリオレフィンとの混合物、プロピレンと非晶性ゴムとの共重合ポリマーアロイ等であってよい。
【００３０】
プロピレン−エチレンランダム共重合体におけるエチレン単位の含有量は、全モノマー単位全量基準で、好ましくは１〜２０質量％である。プロピレン−エチレン−α−オレフィンランダム共重合体におけるエチレン単位の含有量及びα−オレフィン単位の含有量は、全モノマー単位全量基準で、好ましくはそれぞれ１〜１０質量％である。プロピレン−エチレン−ブテン三元ランダム共重合体におけるエチレン単位及びブテン単位の含有量の合計は、全モノマー単位全量基準で、好ましくは１〜２０質量％である。
【００３１】
中間層に含まれるポリプロピレン系樹脂のＭＦＲ（Melt Mass-Flow Rate）は、好ましくは０．１〜１０ｇ／１０分、より好ましくは０．５〜７ｇ／１０分、更に好ましくは０．５〜５ｇ／１０分である。本明細書におけるポリプロピレン系樹脂のＭＦＲは、ＪＩＳ  Ｋ６９２１−２に準じて２３０℃において測定された値を意味する。
【００３２】
３層フィルムの表面層に含まれるポリオレフィン系樹脂は、例えばエチレンをモノマー単位として含むポリエチレン系樹脂であってよく、具体的には、例えば、高密度ポリエチレン、分岐構造を有する低密度ポリエチレン、直鎖状低密度ポリエチレン、超低密度ポリエチレン等であってよい。ポリエチレン系樹脂は、透明性に優れる点で、好ましくは、低密度ポリエチレン、直鎖状低密度ポリエチレン又は超低密度ポリエチレンであり、カット性及び密着性に優れる点で、より好ましくは直鎖状低密度ポリエチレンである。
【００３３】
ポリエチレン系樹脂のＭＦＲは、好ましくは０．１〜１０ｇ／１０分、より好ましくは０．５〜７ｇ／１０分、更に好ましくは０．５〜５ｇ／１０分である。本明細書におけるポリエチレン系樹脂のＭＦＲは、ＪＩＳ  Ｋ６９２２−２に準じて１９０℃において測定された値を意味する。
【００３４】
ポリエチレン系樹脂が直鎖状低密度ポリエチレンを含む場合、その密度は、好ましくは０．９００〜０．９２５ｇ／ｃｍ３、より好ましくは０．９０５〜０．９２０ｇ／ｃｍ３、更に好ましくは０．９０５〜０．９１５ｇ／ｃｍ３である。この場合、製膜性及びラップフィルム２の表面平滑性を向上させるために、ポリエチレン系樹脂は、直鎖状低密度ポリエチレンに加えて、密度が０．９１０〜０．９５０ｇ／ｃｍ３の分岐構造を有する低密度ポリエチレンを更に含んでいてもよい。この場合の分岐構造を有する低密度ポリエチレンの含有量は、好ましくは、直鎖状低密度ポリエチレン１００質量部に対して５〜２５質量部である。
【００３５】
熱可塑性樹脂の含有量は、生産性に優れる観点から、ラップフィルム２（樹脂フィルム）全量基準で、７０質量％以上又は７５質量％以上であってよく、また、８５質量％以下又は８０質量％以下であってよい。
【００３６】
ラップフィルム２（樹脂フィルム）は、熱可塑性樹脂に加えて、その他の成分を更に含有していてもよい。その他の成分としては、防曇剤、熱安定剤、光安定剤、滑剤、充填剤、プレートアウト防止剤、抗酸化剤、離型剤、粘度低下剤、界面活性剤、青色着色剤以外の着色剤、蛍光剤、表面処理剤、架橋剤、加工助剤、粘着剤、帯電防止剤、紫外線吸収剤、アンチブロッキング剤等が挙げられる。
【００３７】
熱可塑性樹脂がポリ塩化ビニル系樹脂又はポリ塩化ビニリデン系樹脂である場合、ラップフィルム２（樹脂フィルム）は、その他の成分として可塑剤を更に含有していてよい。可塑剤としては、エポキシ化アマニ油、エポキシ化大豆油、エポキシ化脂肪酸アルキルエステル等のエポキシ化油、炭素数６〜１０個の直鎖又は分岐アルキル基を有するアジピン酸エステル、アセチルクエン酸トリブチル、アセチル化トリエチル等のヒドロキシ多価カルボン酸エステル、セバシン酸ジノルマルブチル等の脂肪酸族二塩基酸エステル、ペンタエリスリトールエステル、ジエチレングリコールベンゾエート等のグリコールエステル、トリフェニルホスフェート、トリクレジルホスフェート等のリン酸エステル、グリセリンジアセトモノラウレート、塩素化パラフィン、ポリエステル系可塑剤などが挙げられる。これらの可塑剤は、１種単独又は２種以上を組み合わせて用いられる。可塑剤の含有量は、被包装体の種類、包装形態、包装方法等の用途に応じて、ポリ塩化ビニル系樹脂又はポリ塩化ビニリデン系樹脂１００質量部に対して、例えば２０〜５０質量部の範囲で適宜調整される。
【００３８】
ラップフィルム２は、キナクリドンレッド等の赤色着色剤、銅フタロシアニン（銅フタロシアニンブルー）、ヘキサシアノ鉄（ＩＩ）酸鉄（ＩＩＩ）等の青色着色剤、ｏ−ニトロアニリンとアセトアセトアニリドとの混合物、４−クロロ−２−ニトロアニリンとアセトアセトアニリドとの混合物等の黄色着色剤、α−ニトロソ−β−ナフトール鉄錯体等の緑色着色剤、キナクリドンバイオレット等の紫色着色剤、酸化チタン、酸化亜鉛等の白色着色剤を更に含有していてもよい。ラップフィルム２が上記の着色剤を含有することで、ラップフィルム２に色がつき、携帯時に例えば荷物の中で包装物を見分けることが容易になる。特に、赤色着色剤、黄色着色剤、青色着色剤、緑色着色剤及び紫色着色剤の少なくとも一種と、白色着色剤とを併用することで、それぞれの色調を際立たせることができる点で効果的である。
【００３９】
ラップフィルム２が樹脂フィルムである場合、ラップフィルム２は、一層からなっていてもよく、複数の層からなっていてもよい。ラップフィルム２が複数の層からなる場合、ラップフィルム２は、例えば第１の表面層と中間層と第２の表面層とをこの順に備えていてよい。ラップフィルム２は、例えば、各層間の接着性を向上させるために、酸変性ポリオレフィン樹脂等を含有する接着層を更に備えていてもよく、フィルムの耐熱性を向上させるために、ポリアミド系樹脂を含有する耐熱層を更に備えていてもよい。熱可塑性樹脂がポリ塩化ビニル系樹脂である場合、ラップフィルム２は、好ましくは、熱可塑性樹脂（ポリ塩化ビニル系樹脂）及びその他の成分を含有する層の一層からなっている。
【００４０】
ラップフィルム２の厚みは、特に限定されないが、好ましくは５０μｍ以下、より好ましくは２０μｍ以下、更に好ましくは１５μｍ以下である。ラップフィルム２の厚みがこの範囲である場合、臭気遮断特性を更に向上させられるとともに、ラップフィルム収容体１の体積に対し、巻芯３に巻回できるラップフィルム２の量（巻回方向Ｘの長さ）を増加させることが可能となる。ラップフィルム２が樹脂フィルムである場合、上記と同様の観点から、好ましくは１２μｍ以下、より好ましくは１０μｍ以下である。ラップフィルム２の厚みは、例えば０．０１μｍ以上であってよい。
【００４１】
略円筒状の巻芯３は、箱体４に収容可能であればよく、例えば、８〜２０ｍｍの外径（長手方向と直交する断面の直径）、及び、５０〜３５０ｍｍの長さ（長手方向の長さ）を有していてよい。巻芯３の長手方向の長さは、５０〜１４０ｍｍ、１００〜１４０ｍｍ、８０〜３１０ｍｍ、又は１６０〜２９０ｍｍであってもよい。巻芯３の材質は、特に制限されず、例えば紙管原紙、ライナー紙、硫酸紙、上質紙、ボール紙等の紙であってよく、鉄、ステンレス等の金属であってもよい。
【００４２】
箱体４は、ラップフィルム２及び巻芯３を収容可能であり、かつ外部からラップフィルム２を取り出せるように構成されていればよく、例えば、開閉可能な中空の直方体状（四角柱状）である。箱体４には、ラップフィルム２を切断するための刃部５が設けられている。箱体４の少なくとも一部は、透明であるか、箱としての機能を損なわない程度の穴を有していてよい。
【００４３】
箱体４の体積は、携帯を容易にする観点から、３００ｃｍ３以下であり、好ましくは２５０ｃｍ３以下、より好ましくは２００ｃｍ３以下、更に好ましくは１５０ｃｍ３以下である。箱体４の体積は、例えば５０ｃｍ３以上であってよい。
【００４４】
箱体４の体積は、箱体のふたを閉めた状態で測定される。箱体４の体積は、箱体４が柱状である場合は柱体の体積として与えられ、それ以外の場合は柱体の体積に近似して計算される。箱体４の体積が近似して計算される場合、具体的には、図２に示すように、箱体４の長手方向における一端面Ｐと他端面Ｑとの間の長さをＬとし、一端面Ｐと他端面Ｑとのちょうど中間の（一端面Ｐ及び他端面Ｑから長さＬ／２に位置する）中間面Ｒの面積をＳとしたときに、箱体４の体積は、長さＬと面積Ｓとの積として計算される。
【００４５】
箱体４が直方体状（四角柱状）である場合、箱体４の一端面Ｐ及び他端面Ｑ（四角形状）における一辺の長さは、ラップフィルム収容体１の携帯を容易にする観点から、例えば３０ｍｍ以下であり、好ましくは２７ｍｍ以下、より好ましくは２３ｍｍ以下、更に好ましくは２０ｍｍ以下である。当該一辺の長さは、例えば５ｍｍ以上であってよい。
【００４６】
箱体４の一端面Ｐ及び他端面Ｑが正方形状である場合、ラップフィルム収容体１の携帯を容易にする観点から、一端面Ｐ及び他端面Ｑの大きさは、例えば、３５ｍｍ角（３５ｍｍ×３５ｍｍ）以下又は３０ｍｍ角（３０ｍｍ×３０ｍｍ）以下であり、好ましくは２７ｍｍ角（２７ｍｍ×２７ｍｍ）以下、より好ましくは２３ｍｍ角（２３ｍｍ×２３ｍｍ）以下、更に好ましくは２０ｍｍ角（２０ｍｍ×２０ｍｍ）以下である。一端面Ｐ及び他端面Ｑの大きさは、例えば５ｍｍ角（５ｍｍ×５ｍｍ）以上であってよい。
【００４７】
箱体４は、一実施形態において、３０ｍｍ×３０ｍｍ×３３０ｍｍ以下の大きさを有する略直方体状（四角柱状）である。なお、箱体４の大きさが３０ｍｍ×３０ｍｍ×３３０ｍｍ以下であるとは、略直方体状（四角柱状）である箱体４の一端面Ｐ及び他端面Ｑ（四角形状）における一辺の長さがすべて３０ｍｍ以下であり、かつ箱体４の長手方向の長さＬが３００ｍｍ以下であることを意味する（以下、同様）。箱体４は、他の実施形態において、２７ｍｍ×２７ｍｍ×３００ｍｍ以下、又は３０ｍｍ×３０ｍｍ×２２０ｍｍ以下の大きさを有する略直方体状（四角柱状）であってもよい。
【００４８】
ラップフィルム収容体１のカーボンフットプリント（ＣＦＰ、Carbon Footprint of Products）は、例えば２００ｇ以下であってよい。カーボンフットプリントは、１つの製品について、生産から廃棄に至るまでに放出される温室効果ガス排出量の総和を示す指標値であり、原材料及び部品の調達段階（例えば、原材料の製造及び精製段階での温室効果ガス排出量）と、製造段階（容器、包装等の製造時の温室効果ガス排出量も含む）と、流通段階（冷蔵輸送等を利用した場合は、冷蔵のために要した温室効果ガス排出量も含む）と、消費・使用・維持管理段階（冷蔵保存を利用した場合は、冷蔵のために要した温室効果ガス排出量も含む）と、廃棄・リサイクル段階（容器、包装等の廃棄時の温室効果ガス排出量も含む）とにおける温室効果ガスの排出量の総和をＣＯ２量に換算した値として定義される。「カーボンフットプリント」の一般的な算出ルールとして、ＩＳＯ／ＴＳ１４０６７が発行されている。
【００４９】
ラップフィルム収容体１は、例えば、上述した箱体４を用意する工程と、上述したラップフィルム２を上述した巻芯３に巻回する工程と、箱体４に巻芯３及びラップフィルム２を収容してラップフィルム収容体１を得る工程と、を備える製造方法により製造される。
【００５０】
以上のとおり、本実施形態に係るラップフィルム収容体１は携帯用に適しているため、屋外で好適に用いられる。すなわち、本発明の一実施形態は、ラップフィルム収容体１に収容されたラップフィルム２を用いて、屋外で被包装体を包装する方法である。
【実施例】
【００５１】
以下、実施例に基づいて本発明を更に具体的に説明するが、本発明は実施例に限定されるものではない。【００５２】
下記の各ラップフィルムａ１〜ａ４（ａ１〜ａ３は厚み１０μｍ、ａ４は厚み１１μｍ）を、巻回方向の長さが１８ｃｍとなるように切断し、外径１５ｍｍの巻芯に巻回することで、巻芯に巻回されたラップフィルムを得た。当該巻芯及びラップフィルムを、体積が８０ｃｍ３（２０ｍｍ×２０ｍｍ×２０ｃｍ）の略直方体状（四角柱状）の箱体に収容した。
ポリ塩化ビニリデンフィルムａ１：塩化ビニリデンと塩化ビニルとの共重合体（塩化ビニリデン／塩化ビニル（質量比）＝９０／１０、重量平均分子量：８００００）を主成分とする組成物からなるフィルム
ポリ塩化ビニルフィルムａ２：ポリ塩化ビニル系樹脂（大洋塩ビ株式会社製、「ＴＨ−１０００」、平均重合度：１０００）を主成分とする組成物からなるフィルム
ポリオレフィンフィルムａ３：下記に示すＡ層−Ｂ層−Ｃ層をこの順に備える、３層の積層フィルム
Ａ層：エチレン−酢酸ビニル共重合体（酢酸ビニル成分＝１５％、密度＝０．９４０ｇ／ｃｍ３、ＭＦＲ＝２．０ｇ／１０分）を主成分とする組成物からなる層
Ｂ層：エチレン−１−オクテン共重合体（密度＝０．９２６ｇ／ｃｍ３、ＭＦＲ＝２．０ｇ／１０分）と高圧法低密度ポリエチレン（密度＝０．９２１ｇ／ｃｍ３、ＭＦＲ＝０．４ｇ／１０分）とを７：３の割合（質量比）で混合した混合物を主成分とする組成物からなる層
Ｃ層：エチレン−酢酸ビニル共重合体（酢酸ビニル成分＝１５％、密度＝０．９４０ｇ／ｃｍ３、ＭＦＲ＝２．０ｇ／１０分）を主成分とする組成物からなる層
アルミフィルムａ４：０．０１質量％以下の銅と、０．０１質量％のシリコンと、１質量％のマンガンと、０．８質量％の鉄とを含み、残部がアルミニウムと不可避不純物とを含むアルミニウム合金からなるフィルム【００５３】
被包装体をラップフィルムで包装して持ち運ぶ際に、被包装体から他の荷物への臭い移り及び外部からの被包装体への臭い移りの程度を検証するため、携帯する物品として下記を用いた。
クッキーｂ１：ＢＵＴＴＥＲ  ＣＯＯＫＩＥＳ（株式会社ブルボン）
チョコレートｂ２：毎日カカオ７０％（株式会社不二家）
使用済みオムツｂ３：パンパースさらさらパンツ（プロクター・アンド・ギャンブル・ジャパン株式会社）
ファンデーションｂ４：ソフィーナ  プリマヴィスタ（花王株式会社）
たばこｂ５：Ｍａｒｌｂｏｒｏ  ｌｉｇｈｔｓ（フィリップモリスジャパン合同会社）
ハンドクリームｂ６：アトリックスビューティーチャージハンドクリーム（ニベア花王株式会社）【００５４】
（臭気遮蔽特性評価）
物品ｂ１〜ｂ６を、１８ｃｍ×１８ｃｍの大きさに切断したラップフィルムａ１〜ａ４でそれぞれ包み、一辺１０ｃｍの立方体である箱に入れて２時間保管した後に、嗜好型試験の１つである採点法により臭気の有無を評価した。使用済みオムツｂ３については、５ｃｍ角に切断したものを使用した。本評価では、１０人のパネラーを用い、各パネラーが臭気遮蔽特性を以下の基準に従って５段階で数値化し、１０人のパネラーの平均値を評価値として算出した。結果を表１に示す。なお、評価値が４以上であれば、臭気遮蔽特性に優れているといえる。
５：臭いが感じられない。
４：どちらかといえば臭いが感じられない。
３：どちらともいえない。
２：どちらかといえば臭いが感じられる。
１：臭いが感じられる。【００５５】
【表１】
2018229904.tif 000003
【００５６】
表１より、本実施形態に係るラップフィルムは、通常持ち運びの機会の多いクッキー、チョコレート等の臭いを遮断できる。また、ラップフィルム収容体は、従来のチャック付袋等と比較して、非常にコンパクトで取り扱い性の良い形状で持ち運ぶことが可能になった。
【符号の説明】
【００５７】
１…ラップフィルム収容体、２…ラップフィルム、３…巻芯、４…箱体、５…刃部。
【図１】
2018229904.tif 000004
【図２】
2018229904.tif 000005
【国際調査報告】
2018229904.tif 000006
2018229904.tif 000007
2018229904.tif 000008
2018229904.tif 000009